(57)【要約】  ベルレス式装入装置を有する高炉において、普通コークスを用いた場合でも、低反応性鉱石を効率的に還元させることができ、炉内での鉱石の還元状態を効果的に安定化させることができる原料装入方法を提供する。  炉頂部に複数の主ホッパーと、主ホッパーよりも容量の小さい副ホッパーを有するベルレス装入装置を備えた高炉の原料装入方法であって、  複数の主ホッパーのうちの１つ以上に投入されたＪＩＳ還元率（ＲＩ）が５５％超の鉱石（ｘ）を排出して旋回シュートにより炉中心側から炉壁側に向かって順次装入する際に、鉱石（ｘ）の装入を開始した後、少なくとも、１バッチで装入する鉱石（ｘ）全量の４５質量％の装入が完了するまでは、旋回シュートから鉱石（ｘ）のみを装入し、それ以降の任意の時点から、副ホッパーに投入されたＪＩＳ還元率（ＲＩ）が５５％以下の低反応性鉱石（ｙ）の排出を開始し、それ以降の任意の期間、旋回シュートから鉱石（ｘ）とともに低反応性鉱石（ｙ）を装入する。
2019187998.tif 000002
【特許請求の範囲】
【請求項１】
炉頂部に複数の主ホッパーと、前記主ホッパーよりも容量の小さい副ホッパーを有するベルレス装入装置を備えた高炉の原料装入方法であって、
前記複数の主ホッパーのうちの１つ以上に投入されたＪＩＳ還元率（ＲＩ）が５５％超の鉱石（ｘ）を排出して旋回シュートにより炉中心側から炉壁側に向かって順次装入する際に、
前記鉱石（ｘ）の装入を開始した後、少なくとも、１バッチで装入する前記鉱石（ｘ）全量の４５質量％の装入が完了するまでは、前記旋回シュートから前記鉱石（ｘ）のみを装入し、
それ以降の任意の時点から、前記副ホッパーに投入されたＪＩＳ還元率（ＲＩ）が５５％以下の低反応性鉱石（ｙ）の排出を開始し、それ以降の任意の期間、前記旋回シュートから前記鉱石（ｘ）とともに前記低反応性鉱石（ｙ）を装入する、高炉の原料装入方法。
【請求項２】
前記副ホッパーに複数チャージ分の前記低反応性鉱石（ｙ）を投入し、前記副ホッパーから１チャージ分の前記低反応性鉱石（ｙ）を各バッチに分割して装入する、請求項１に記載の高炉の原料装入方法。
【請求項３】
炉頂部に複数の主ホッパーと、前記主ホッパーよりも容量の小さい副ホッパーを有するベルレス装入装置を備えた高炉の原料装入方法であって、
前記複数の主ホッパーのうちの１つ以上に投入されたＪＩＳ還元率（ＲＩ）が５５％超の鉱石（ｘ）を排出して旋回シュートにより炉壁側から炉中心側に向かって順次装入する際に、
前記鉱石（ｘ）の装入開始と同時に又は装入開始後の任意の時点から、前記副ホッパーに投入されたＪＩＳ還元率（ＲＩ）が５５％以下の低反応性鉱石（ｙ）の排出を開始して、前記旋回シュートから前記鉱石（ｘ）とともに前記低反応性鉱石（ｙ）を装入し、
少なくとも、１バッチで装入する前記鉱石（ｘ）全量の５６質量％の装入が完了する時点までに、前記低反応性鉱石（ｙ）の装入を停止する、高炉の原料装入方法。
【請求項４】
前記副ホッパーに複数チャージ分の前記低反応性鉱石（ｙ）を投入し、前記副ホッパーから１チャージ分の前記低反応性鉱石（ｙ）を各バッチに分割して装入する、請求項３に記載の高炉の原料装入方法。
【請求項５】
前記副ホッパーは、ホッパー本体および排出口を有し、
前記副ホッパーは、前記ホッパー本体および前記排出口の中心軸が前記高炉の炉体中心軸と一致する位置に設けられる、請求項１から請求項４の何れか一項に記載の高炉の原料装入方法。
【発明の詳細な説明】
【技術分野】
【０００１】
本発明は、ベルレス式装入装置を有する高炉の原料装入方法に関する。
【背景技術】
【０００２】
近年、地球温暖化防止の観点からＣＯ２削減が求められている。鉄鋼業においてはＣＯ２排出量の約７０％が高炉によるものであり、高炉におけるＣＯ２排出量の削減が求められる。高炉におけるＣＯ２削減は、高炉で使用するコークス、微粉炭、天然ガスなどの還元材の削減により可能である。【０００３】
一方で、還元材、特にコークスを削減する場合、炉内通気性を担保しているコークスが減少するので炉内通気抵抗が増加する。一般的な高炉では、炉頂から装入された鉱石が軟化を開始する温度に到達すると、上部に存在する原料の自重により空隙を埋めながら変形する。このため、高炉下部では、鉱石層の通気抵抗が非常に大きく、ガスがほとんど流れない融着帯が形成される。この融着帯の通気性が高炉全体の通気性に大きく影響を及ぼしており、高炉における生産性を律速している。【０００４】
還元材比を低減するために、融着帯の通気抵抗を改善して鉱石の還元性を高めるには、鉱石層にコークスを混合することが有効であることが知られており、鉱石層にコークスを混合するための方法に関して、数多くの提案がなされている。特許文献１には、高反応性コークス（ＪＩＳ反応性が３０％以上のコークス）を低反応性鉱石（ＪＩＳ還元性が低い鉱石）と混合することで、低反応性鉱石を高効率に反応させて鉱石の還元性を高めるようにした方法が開示されている。【０００５】
特許文献２には、複数の主ホッパーから同時に複数原料を装入する高炉への原料装入方法が開示されている。
【先行技術文献】
【特許文献】
【０００６】
【特許文献１】特公平７−７６３６６号公報
【特許文献２】国際公開２０１３／１７２０４５号
【発明の概要】
【発明が解決しようとする課題】
【０００７】
しかし、特許文献１に開示された方法は、普通コークスより強度が小さい高反応性コークスを使用する必要があり、普通コークスのみを使用する高炉操業には適用できない。すなわち、特許文献１には、鉱石としてＪＩＳ還元性５５％の鉱石のみを用い、この低反応性鉱石に、一部を高反応性コークスで置換したコークスを混合した例が開示されているが、仮に、普通コークスのみを使用した場合には、低反応性鉱石の還元性を十分に確保できない。【０００８】
特許文献２には、複数の主ホッパーから同時に複数原料を装入する高炉への原料装入方法を提示しているが、高炉への原料排出時には高炉内雰囲気に置換する均排圧時間が必要となる。生産量の維持のためには、少量原料のみでのホッパー使用は困難である。【０００９】
本発明の目的は、以上のような従来技術の課題を解決し、ベルレス式装入装置を有する高炉において、普通コークスを用いた場合でも、低反応性鉱石を効率的に還元させることができる高炉の原料装入方法を提供することにある。
【課題を解決するための手段】
【００１０】
上記課題を解決するための本発明の要旨は以下のとおりである。
［１］炉頂部に複数の主ホッパーと、前記主ホッパーよりも容量の小さい副ホッパーを有するベルレス装入装置を備えた高炉の原料装入方法であって、前記複数の主ホッパーのうちの１つ以上に投入されたＪＩＳ還元率（ＲＩ）が５５％超の鉱石（ｘ）を排出して旋回シュートにより炉中心側から炉壁側に向かって順次装入する際に、前記鉱石（ｘ）の装入を開始した後、少なくとも、１バッチで装入する前記鉱石（ｘ）全量の４５質量％の装入が完了するまでは、前記旋回シュートから前記鉱石（ｘ）のみを装入し、それ以降の任意の時点から、前記副ホッパーに投入されたＪＩＳ還元率（ＲＩ）が５５％以下の低反応性鉱石（ｙ）の排出を開始し、それ以降の任意の期間、前記旋回シュートから前記鉱石（ｘ）とともに前記低反応性鉱石（ｙ）を装入する、高炉の原料装入方法。
［２］前記副ホッパーに複数チャージ分の前記低反応性鉱石（ｙ）を投入し、前記副ホッパーから１チャージ分の前記低反応性鉱石（ｙ）を各バッチに分割して装入する、［１］に記載の高炉の原料装入方法。
［３］炉頂部に複数の主ホッパーと、前記主ホッパーよりも容量の小さい副ホッパーを有するベルレス装入装置を備えた高炉の原料装入方法であって、前記複数の主ホッパーのうちの１つ以上に投入されたＪＩＳ還元率（ＲＩ）が５５％超の鉱石（ｘ）を排出して旋回シュートにより炉壁側から炉中心側に向かって順次装入する際に、前記鉱石（ｘ）の装入開始と同時に又は装入開始後の任意の時点から、前記副ホッパーに投入されたＪＩＳ還元率（ＲＩ）が５５％以下の低反応性鉱石（ｙ）の排出を開始して、前記旋回シュートから前記鉱石（ｘ）とともに前記低反応性鉱石（ｙ）を装入し、少なくとも、１バッチで装入する前記鉱石（ｘ）全量の５６質量％の装入が完了する時点までに、前記低反応性鉱石（ｙ）の装入を停止する、高炉の原料装入方法。
［４］前記副ホッパーに複数チャージ分の前記低反応性鉱石（ｙ）を投入し、前記副ホッパーから１チャージ分の前記低反応性鉱石（ｙ）を各バッチに分割して排出する、［３］に記載の高炉の原料装入方法。
［５］前記副ホッパーは、ホッパー本体および排出口を有し、前記副ホッパーは、前記ホッパー本体および前記排出口の中心軸が前記高炉の炉体中心軸と一致する位置に設けられる、［１］から［４］の何れか１つに記載の高炉の原料装入方法。
【発明の効果】
【００１１】
本発明によれば、高炉半径方向において還元負荷の小さい部位に限定して低反応性鉱石（難還元性鉱石）を装入できるので、普通コークスを用いた場合でも、低反応性鉱石を効率的に還元させることができる。
【図面の簡単な説明】
【００１２】
【図１】図１は、炉体上部を切り欠いた状態のベルレス装入装置１ａの斜視図である。
【図２】図２は、図１のＩＩ−ＩＩ断面図である。
【図３】図３は、炉体上部を切り欠いた状態のベルレス装入装置１ｂの斜視図である。
【図４】図４は、図３のＩＶ−ＩＶ断面図である。
【図５】図５は、標準的な鉱石層厚の半径方向の分布を示すグラフである。
【図６】図６は、旋回シュート４による原料の装入範囲を、無次元半径と装入比率との関係で示すグラフである。
【図７】図７は、炉内の原料装入層最上部の縦断面である。
【図８】図８は、原料の装入範囲及び装入中心位置を無次元半径と装入比率との関係で示すグラフである。
【図９】図９は、実施例で使用した模型試験装置の模式図である。
【図１０】図１０は、模型試験装置から排出された排出原料の分割回収方法を説明する図である。
【図１１】図１１は、炉中心側から炉壁側に向かって原料を順次装入した場合における低反応性鉱石（ｙ）の比率と装入比率との関係を示すグラフである。
【図１２】図１２は、炉壁側から炉中心側に向かって原料を順次装入した場合における低反応性鉱石（ｙ）の比率と装入比率との関係を示すグラフである。
【発明を実施するための形態】
【００１３】
本発明では、炉頂部に複数の主ホッパーと、この主ホッパーよりも容量の小さい副ホッパーを有するベルレス装入装置を用い、複数の主ホッパーのうちの１つ以上の主ホッパーに普通鉱石、すなわちＪＩＳ還元率（ＲＩ）が５５％超の鉱石（ｘ）を投入し、副ホッパーには、複数チャージ分のＪＩＳ還元率（ＲＩ）が５５％以下の低反応性鉱石（ｙ）を投入し、これら主ホッパーと副ホッパーからそれぞれ１チャージ分の鉱石（ｘ）と低反応性鉱石（ｙ）を複数のバッチに分割して炉内に装入する。このような原料装入では、主ホッパー及び副ホッパーからの原料の切り出し量を調整することで低反応性鉱石（ｙ）の混合比率を変更することができるので、低反応性鉱石（ｙ）を好ましい混合形態に容易に制御できる。
【００１４】
一般に、高炉で主原料として使用される鉱石のＪＩＳ還元率（ＲＩ）は５５％超（通常は８０％程度以下）であり、ＪＩＳ還元率（ＲＩ）が５５％以下の鉱石は低反応性とみなすことができる。本発明では、ＪＩＳ還元率（ＲＩ）が５５％以下の鉱石を低反応性鉱石（ｙ）とする。なかでもＪＩＳ還元率（ＲＩ）が４０％以下の鉱石は特に難還元性であるので、本発明はこのような鉱石を用いる場合に特に有用である。ここで、ＪＩＳ還元率（ＲＩ）は、ＪＩＳ（日本工業規格）  Ｍ８７１３で規定される還元試験方法で測定できる。
【００１５】
本発明において鉱石（鉱石（ｘ）、低反応性鉱石（ｙ））とは、鉄源である焼結鉱、塊鉱石、ペレットなどの１種以上を意味する。主にスラグの成分調整を目的とした副原料（例えば、石灰石、珪石、蛇紋岩など）が鉱石（ｘ）に混合される場合、鉱石は上記副原料を含む。
【００１６】
本発明で使用するコークスは、いわゆる普通コークス、すなわち、ＪＩＳ反応性（ＪＩＳ（日本工業規格）  Ｋ２１５１：２００４の反応性試験方法で測定したＪＩＳ反応性）が３０％以下のコークスでよい。
【００１７】
高炉の操業では、高炉内に鉱石層とコークス層とが交互に形成されるように原料が装入される。１層の鉱石層を形成させるのに用いられる鉱石が１チャージ分の鉱石であり、この１チャージ分の鉱石が複数のバッチに分割されて高炉内に装入される。本発明に係る高炉の原料装入方法は、１バッチで装入される鉱石（鉱石（ｘ）、低反応性鉱石（ｙ））の装入方法を対象とする。
【００１８】
１バッチで装入される原料の粒径に変動があると、炉内のガス流れが不安定になるおそれがある。このため、副ホッパー内の原料の降下がマスフローとなるようにし、副ホッパーに投入された原料が、投入された順番に副ホッパーから排出させることが好ましい。副ホッパーの排出口の径をｄ１とし、副ホッパーのホッパー本体の径をｄ２とすると、ホッパー本体の径ｄ２が、ｄ１＜ｄ２≦１．５×ｄ１を満足することが好ましい。これにより、副ホッパー内における原料の降下がマスフローとなる。
【００１９】
図１及び図２は、本発明で使用する高炉のベルレス装入装置の一実施形態を示す模式図である。図１は、炉体上部を切り欠いた状態のベルレス装入装置１ａの斜視図である。図２は、図１のＩＩ−ＩＩ断面図である。ベルレス装入装置１ａは、炉体中心軸を中心とする１つの仮想円上にホッパー中心軸を有する３基の主ホッパー２と、これら複数の主ホッパー２の外側に配置された１基の副ホッパー３を有している。
【００２０】
図３及び図４は、本発明で使用する高炉のベルレス装入装置の他の実施形態を示す模式図である。図３は、炉体上部を切り欠いた状態のベルレス装入装置１ｂの斜視図である。図４は、図３のＩＶ−ＩＶ断面図である。図１及び図２の実施形態と同様、このベルレス装入装置１ｂも炉体中心軸を中心とする１つの仮想円上にホッパー中心軸を有する３基の主ホッパー２と、１基の副ホッパー３を有している。ベルレス装入装置１ｂでは、この副ホッパー３が３基の主ホッパー２に中心に設けられ、副ホッパー３のホッパー本体３ａ及び排出口３ｂの中心軸が、高炉の炉体中心軸と一致するように設けられている。
【００２１】
以上のような各実施形態のベルレス装入装置１ａ、１ｂにおいて、主ホッパー２から排出された鉱石（ｘ）と副ホッパー３から排出された低反応性鉱石（ｙ）は、集合ホッパー５を経由して旋回シュート４から炉内に装入される。図１、図３において、６は高炉本体、７は装入ベルトコンベアである。
【００２２】
低反応性鉱石（ｙ）の排出速度を制御できるように、副ホッパー３の排出口には流量調整弁（図示せず）が設けられている。
【００２３】
以下、上述したベルレス装入装置１ａ、１ｂを使用する場合を例に、本発明の原料装入方法の詳細を説明する。
【００２４】
図５は、標準的な鉱石層厚の半径方向の分布を示すグラフである。図５の縦軸は装入層最上部における「鉱石層厚／全層厚（鉱石層厚＋コークス層厚）」であり、横軸は無次元半径である。ここで、無次元半径は、炉中心を始点（０）とし、炉壁を終点（１．０）とする高炉の無次元半径を意味する。
【００２５】
図５に示すように、無次元半径０．６以上の炉壁側および無次元半径０．４以下の炉中心側で鉱石層厚が薄くなることがわかる。鉱石層厚が薄くなる領域は、ガス流が多く還元負荷の低い領域であるので、低反応性鉱石（ｙ）はこのような還元負荷の低い領域に装入する方が好ましい。一方、無次元半径が０．４以下となる炉中心側に低反応性鉱石（ｙ）を装入した場合、低反応性鉱石（ｙ）の反応遅れに起因する融着帯垂れ込みなどにより、高炉中心側のガス流が抑制され、通気性悪化やヒートロス増加を誘発するおそれがある。したがって、低反応性鉱石（ｙ）は、無次元半径０．６以上の領域に装入することが望ましい。
【００２６】
図６は、旋回シュート４による原料の装入範囲を、無次元半径と装入比率との関係で示すグラフである。図６に示した装入範囲は、図９に示した１／２０スケールの模型試験装置により求めたものである。図６（ａ）は原料を炉中心側から炉壁側に向かって順次装入した場合の装入範囲を示す。図６（ｂ）は原料を炉壁側から炉中心側に向かって順次装入した場合の原料装入範囲を示す。ここで、装入範囲とは、高炉内へ旋回シュート４から原料が装入されて装入ベース面上に堆積した原料の山の炉半径方向での装入（堆積）範囲を意味する。高炉炉頂の原料の堆積面は炉中心部が最も低い位置となるすり鉢状となっており、その斜面に旋回シュート４から原料が落下した位置を装入中心位置とする。そして、その装入中心位置から炉中心方向および炉壁方向へ原料が広がって堆積した範囲を装入範囲としている。炉中心側から炉壁側へと旋回シュート４を移動させると、すり鉢状の斜面の下側から原料が装入されるので、炉中心側への原料の広がりが抑制される。このため、炉中心側から炉壁側へと旋回シュート４を移動させて原料を装入した場合の装入範囲は、炉壁側から炉中心側へ旋回シュート４を移動させて原料を装入した場合よりも狭くなる。図６の横軸の「装入比率」とは、旋回シュート４により１バッチ分の原料を炉中心側から炉壁側に向かって、又は、炉壁側から炉中心側に向かって順次装入する際に、１バッチで装入する鉱石（ｘ）全量のうち、炉半径方向の各装入位置において装入が完了した鉱石（ｘ）の割合を意味する。例えば、装入比率０．１とは、１バッチで装入する鉱石（ｘ）全量のうち、その装入位置において１０質量％の装入が完了したことを示す。
【００２７】
図７は、炉内の原料装入層最上部の縦断面である。図7に「装入範囲」とその中心である「装入中心位置」を模式的に示した。
【００２８】
原料を炉中心側から炉壁側に向かって順次装入する場合、図６（ａ）によれば、無次元半径０．６以上の領域に対応するのは、装入比率０．４５以上の領域であることがわかる。原料を炉壁側から炉中心側に向かって順次装入する場合、図６（ｂ）によれば、無次元半径０．６以上の領域に対応するのは、装入比率０．５６以下の領域であることがわかる。
【００２９】
そこで、本発明では、１つの主ホッパー２に投入された鉱石（ｘ）を排出して旋回シュート４により炉中心側から炉壁側に向かって順次装入する場合（本発明の第一の原料装入方法）には、鉱石（ｘ）の装入を開始した後、少なくとも、１バッチで装入する鉱石（ｘ）全量の４５質量％の装入が完了するまでは、旋回シュート４から鉱石（ｘ）のみを装入し、それ以降の任意の時点から、副ホッパー３に投入された低反応性鉱石（ｙ）の排出を開始し、それ以降の任意の期間、旋回シュート４から鉱石（ｘ）とともに低反応性鉱石（ｙ）を装入する。ここで、低反応性鉱石（ｙ）の排出を開始するタイミングは、装入すべき鉱石（ｘ）全量の４５質量％の装入が完了した時点でもよいし、装入すべき鉱石（ｘ）全量の４５質量％の装入が完了した後、一定期間経過した後でもよい。低反応性鉱石（ｙ）の排出は、鉱石（ｘ）全量の装入が完了するまで行ってもよいし、鉱石（ｘ）全量の装入が完了する以前に停止してもよい。低反応性鉱石（ｙ）の排出を開始するタイミングや低反応性鉱石（ｙ）の排出を行う期間は、必要とされる低反応性鉱石（ｙ）の混合形態に応じて決めればよい。
【００３０】
１つの主ホッパー２に投入された鉱石（ｘ）を排出して旋回シュート４により炉壁側から炉中心側に向かって順次装入する場合（本発明の第二の原料装入方法）には、鉱石（ｘ）の装入開始と同時に又は装入開始後の任意の時点から、副ホッパー３に投入された低反応性鉱石（ｙ）の排出を開始して、旋回シュート４から鉱石（ｘ）とともに低反応性鉱石（ｙ）を装入し、少なくとも、１バッチで装入する鉱石（ｘ）全量の５６質量％の装入が完了する時点までに、低反応性鉱石（ｙ）の排出を停止する。この場合も、低反応性鉱石（ｙ）の排出を開始するタイミングや低反応性鉱石（ｙ）の排出を行う期間は、必要とされる低反応性鉱石（ｙ）の混合形態に応じて決めればよい。
【００３１】
上記のような特定の無次元半径領域（特定の装入比率の領域）において低反応性鉱石（ｙ）を含む原料の装入を行う場合、図７に示す装入原料の山ａ１のように「装入中心位置」がその指定範囲（上記特定の無次元半径領域）内に入るようにする必要がある。例えば、図７の装入原料の山ａ２のように「装入中心位置」が指定範囲（上記特定の無次元半径領域）内にない場合は、装入範囲と指定範囲が一部重複していても、装入原料の山の過半数が指定範囲外となる場合があるので好ましくない。図８は、原料の装入範囲及び装入中心位置を無次元半径と装入比率との関係で示すグラフである。図８に示すように、「装入中心位置」を基準にすると無次元半径０．４〜０．６の領域は、装入比率０．２７〜０．４６の領域に対応する。
【００３２】
このように、目標とするタイミングで低反応性鉱石（ｙ）を炉内に装入することで、炉中心側や還元負荷の高い領域を避け、低反応性鉱石（ｙ）を還元負荷の低い領域に装入できる。これにより、普通コークスを用いた場合でも、低反応性鉱石（ｙ）を効率的に還元させることができる。さらに、炉中心部に低反応性鉱石（ｙ）が装入されることによる通気性悪化も抑制され、ガス流れや鉱石の還元状態を効果的に安定化でき、高炉操業における還元材比を低減できる。
【００３３】
図１及び図２のベルレス装入装置１ａと、図３及び図４のベルレス装入装置１ｂとを比較した場合、副ホッパー３が高炉中心軸を外れて配置された図１及び図２のベルレス装入装置１ａでは、旋回シュート４の旋回位置が、高炉中心軸に対して副ホッパー側である場合と反副ホッパー側である場合とで原料流の落下位置に偏差が生じる。これに対して、副ホッパー３の本体及び排出口の中心軸が炉体中心軸と一致する図３及び図４のベルレス装入装置１ｂは、主ホッパー２から排出される原料と副ホッパー３から排出される原料の速度ベクトルの絶対値が全ての主ホッパー２で同じになり、原料流の落下位置に上記のような偏差を生じることがない。このため、原料の落下位置を高精度に制御することが容易である。集合ホッパー５の直上に副ホッパー３が存在することで、副ホッパー３から集合ホッパー５までの原料流路が省略でき、排出タイミング等の調整も容易となる。
【００３４】
本発明では副ホッパー３に複数チャージ分の低反応性鉱石（ｙ）を投入し、副ホッパー３から１チャージ分の低反応性鉱石（ｙ）を複数のバッチに分割して高炉内に装入する。これにより、原料排出時の均排圧時間を削減できるので、独立した副ホッパーを用いて少量原料を高炉内に装入する場合であっても高炉の生産量を維持できる。
【実施例】
【００３５】
１／２０スケールの模型試験装置を用い、鉱石（ｘ）と低反応性鉱石（ｙ）の装入試験を行った。図９は、実施例で使用した模型試験装置の模式図である。低反応性鉱石（ｙ）の排出速度を制御できるように、模型試験装置の副ホッパーの排出口に流量調整弁（図示せず）を設けている。【００３６】
鉱石（ｘ）としてはＪＩＳ還元率（ＲＩ）が６５％の鉱石（焼結鉱）を用い、低反応性鉱石（ｙ）としてはＪＩＳ還元率（ＲＩ）が５０％の鉱石（塊鉱石）を用いた。コークスは普通コークスを用いた。発明例では、主ホッパーに鉱石（ｘ）を投入し、副ホッパーに低反応性鉱石（ｙ）を投入し、主ホッパーからの鉱石（ｘ）の排出期間の一部において副ホッパーから低反応性鉱石（ｙ）を排出した。一方、比較例では、従来法に準じて主ホッパーのみを用い、主ホッパーに鉱石（ｘ）と低反応性鉱石（ｙ）を所定の状態となるように投入し、主ホッパーからこれらを排出した。【００３７】
図１０は、模型試験装置から排出された排出原料の分割回収方法を説明する図である。この試験では、図１０に示すように模型試験装置から旋回シュートを取り外し、搬送コンベア上に複数個のサンプリングボックスを設置し、このサンプリングボックスを原料排出と同期して一定速度で移動することで、排出原料を分割回収した。回収した排出原料について、鉱石（ｘ）と低反応性鉱石（ｙ）の色調差に基づく画像解析を行い、排出原料中の低反応性鉱石（ｙ）の比率を求めた。【００３８】
模型試験装置を用いて、旋回シュートにより炉中心側から炉壁側に向かって原料を順次装入する装入試験を行い、排出原料中の低反応性鉱石（ｙ）の比率を上記方法で測定した。図１１は、炉中心側から炉壁側に向かって原料を順次装入した場合における低反応性鉱石（ｙ）の比率と装入比率との関係を示すグラフである。【００３９】
図１１に示すように、発明例１では目標とする装入比率０．４５以上を満足する装入比率０．７以上の領域に、低反応性鉱石（ｙ）を装入することができた。発明例２では、装入比率０．８以上の領域に集中して低反応性鉱石（ｙ）を装入することができた。一方、比較例１では、装入比率０．４５未満となる領域にも低反応性鉱石（ｙ）が装入されており、装入比率０．４５以上となる領域のみに低反応性鉱石（ｙ）を装入できなかった。【００４０】
同様に、模型試験装置を用いて、旋回シュートにより炉壁側から炉中心側に向かって原料を順次装入する装入試験を行い、排出原料中の低反応性鉱石（ｙ）の比率を上記方法で測定した。図１２は、炉壁側から炉中心側に向かって原料を順次装入した場合における低反応性鉱石（ｙ）の比率と装入比率との関係を示すグラフである。【００４１】
図１２に示すように、発明例３では目標とする装入比率０．５６以下を満足する装入比率０．２以下の領域に低反応性鉱石（ｙ）を装入することができた。一方、比較例２では、装入比率が０．５６より高い領域にも低反応性鉱石（ｙ）が装入されており、装入比率０．５６以下となる領域のみに低反応性鉱石（ｙ）を装入することができなかった。【００４２】
表１に、各実施例および比較例の操業条件を高炉操業予測モデルにより評価した結果をまとめて示す。表１に示すように、発明例１〜３は、比較例１、２よりも還元材比および充填層の圧力損失が低下した。このように、目標のタイミングで低反応性鉱石（ｙ）を排出することで、低反応性鉱石（ｙ）を還元負荷の低い領域に装入できる。これにより、鉱石の還元状態を安定化させることができるとともに、高炉中心側に低反応性鉱石（ｙ）が装入されることによる通気性悪化やヒートロス増加も抑制され、この結果、高炉の還元材比を低減できることが確認できた。【００４３】
【表１】
2019187998.tif 000003
【符号の説明】
【００４４】
１ａ  ベルレス装入装置
１ｂ  ベルレス装入装置
２  主ホッパー
３  副ホッパー
３a  ホッパー本体
３ｂ  排出口
４  旋回シュート
５  集合ホッパー
６  高炉本体
７  装入ベルトコンベア
【図１】
2019187998.tif 000004
【図２】
2019187998.tif 000005
【図３】
2019187998.tif 000006
【図４】
2019187998.tif 000007
【図５】
2019187998.tif 000008
【図６】
2019187998.tif 000009
【図７】
2019187998.tif 000010
【図８】
2019187998.tif 000011
【図９】
2019187998.tif 000012
【図１０】
2019187998.tif 000013
【図１１】
2019187998.tif 000014
【図１２】
2019187998.tif 000015
【国際調査報告】
2019187998.tif 000016
2019187998.tif 000017